FR 2324595 A1 19770415 FR 7510382 A 19750403 La présente invention concerne les compositions fumigènes blanches ou grises utilisées dans les domaines civils et militaires, par exemple dans un but de camouflage, de signalisation, de balisage ou de protection thermique, pour des engins tels que grenades à main ou à fusil, roquettes, bombes, mines d'exercice, etc.. Les compositions actuelles de ce genre permettant d'obtenir de la fumée blanche comprennent généralement : - un oxydant, par exemple de l'oxyde de zinc ou du nitrate de po tassium ; - un produit chloré, (minéral ou organique), par exemple de lthexa- chlorethane ; - et un réducteur, par exemple du disiliciure de calcium. La présente invention a pour but de réaliser une nouvelle composition à base d'élastomère permettant d'obtenir une fumée hlan- che ou grise avec un rendement très supérieur à celui obtenu avec les compositions actuelles. A cet effet, la composition selon l'inventeur comprend les produits suivants : - un ou plusieurs élastomères synthétique ou naturel (par exemple caoutchouc) - un oxydant, par exemple chlorate, nitrate (ou un mélange d'oxy dents) - un réducteur (ou un mélange de réducteurs) , - et an ou plusieurs adjuvants. Une telle composition possède un fort pouvoir fumigène. Ceci permet pour une efficacité égale, d'employer des engins fumigènes de dimensions plus réduites. D'autres avantages de cette composition résident notamment dans : - ltobtention de mélanges de faible densité dont l'émission fumi gène peut s'effectuer en pression ou sans pression, c1est-à-dire sans nécessiter un confinement particulier; - l'existence de températures de réaction relativement basses ne limitant pas l'emploi des mélanges réalisés - l'absence de flamme pendant la réaction. Dans la présente composition, la proportion d'élastomère fai sant partie de celle-ci peut être comprise entre 20 ss et 65 0. A simple titre d'exemple non limitatif de pourcentages et de nature de l'élastomère employé, il est indiqué ci-dessous trois composi tions fumigènes selon l'invention Premier exemple de composition :: - chlorate de potassium 23,33 % - lactose 2),33 % - néoprène 46,67% - standolie siccativée à 2 % d'octoate de cobalt .......... 6,67 % Second exemple de composition - chlorate de potassium............... 30,00 % - lactose . 35,00 % - polybutadiène ...................... 30,00 % - résine polyesther 1108 ............. 5,00 % Troisième exemple de composition - chlorate de potassium ...... 18,50 % - lactose ..................... 15,00 % - néoprène. . . . . . . . . . . 60,00 % - standolie siccatlvée à 2 % d'octoate de cobalt . . 6,50 % La mise en oeuvre de ces compositions s'effectue en général par compression de manière que la densité de chargement soit très faible, par exemple de l'ordre de 1,4 g1cm3. Ces compositions sont faciles à initier et elles possèdent une vitesse de réaction de l'ordre de 0,8 mm/s hors pression. Mais encore une fois, il ne s'agit là que d'exemples de matérialisation de la combustion selon l'invention En effet, à la place du polybutadiène et du néoprène, celles-ci peuvent comporter tout autre élastomère ou mélange d'élastomères. Synthétique ou naturel, les agents oxydant et réducteur peuvent également être différents. RSN5E ATIOS 1.- Composition fumigène blanche ou grise,caractérisée en ce qu'el le comprend en combinaisoa - un élastomère synthétique ou naturel (ou un mélange d'élas tomères) - un agent oxydant, par exemple chlorate, nitrate (ou un mé lange) - un ou plusieurs réducteurs ; - un ou plusieurs adjuvant. 2.- Une composition fumigène blanche selon la revendication 1 ca ractérisée en ce que la proportion de l'élastomère faisant par tie de celle-ci est comprise entre 20 % et 65 **